ЛИСТ ХРИЗОТИЛЦЕМЕНТНЫЙ ЦВЕТНОЙ

Полезная модель относится к области производства строительных материалов, в частности, к хризотилцементным изделиям, применяемым для наружных строительных работ, в частности, при монтаже кровли зданий, сооружений, отделке фасадов и других работах.
Известны асбестоцементные изделия для наружного использования с защитно-декоративными покрытиями на основе водоразбавляемых окрасочных композиций двух типов: поливинилацетатные на основе водной дисперсии соответствующего полимера и силикатные на основе калиевого жидкого стекла, представляющие собой водные растворы щелочных силикатов. Срок службы таких покрытий на наружной поверхности составляет 10 лет. Асбестоцементное изделие содержит непосредственно лист и слой покрытия с наружной стороны, либо асбестоцементный лист, слой покрытия с наружной стороны и компенсирующий слой на тыльной стороне листа. Недостатком является недостаточная адгезионная прочность покрытия, невысокая атмосферостойкость наносимых составов покрытия. К этому следует добавить неизбежность значительных внутренних напряжений, возникающих по причине различных коэффициентов линейного расширения асбестоцементного изделия и нанесенного слоя, что приводит к короблению листов и их расслаиванию (см. Казанцева С.И., Смелкова А.В., Корнеев Б.П. Асбестоцементное изделие с защитно - декоративными покрытиями на основе. Журнал «Строительные материалы» №8, 1992 г., с 13-15).
Известен асбестоцементный лист с защитно-декоративным покрытием, содержащий асбестоцементное основание и нанесенное на него полимерное покрытие, выполненное из термореактивного порошкового полимера, нанесенного в один слой. Существенным недостатком такого листа является недостаточная адгезионная прочность покрытия, его высокая стоимость, обусловленная высокой ценой полимерного порошкового состава и значительными издержками, связанными с технологией нанесения покрытия. В условиях зимней эксплуатации на кровельных изделиях происходит отшелушивание значительной части полимерного слоя (патент на полезную модель РФ №45425, дата приоритета 17.01.2005, опубл. 10.05.2005).
Известно изделие асбестоцементное с защитно - декоративным покрытием, содержащее асбестоцементное основание с лицевой и тыльной поверхностями и нанесенным на них полимерным покрытием, причем защитно-декоративное покрытие выполнено из двух слоев, наносимых последовательно друг на друга, причем первый слой является грунтом, а его толщина в 1,2-3,0 раза меньше толщины внешнего слоя и составляет 20-200 мкм. Оба слоя покрытия выполнены из порошковой полиэфирной краски. Существенным недостатком такого изделия является недостаточная адгезионная прочность покрытия, а также его высокая стоимость, обусловленная высокой ценой полимерного порошкового состава и технологией нанесения покрытия (патент на полезную модель №100109 Е04С 2/26, приоритет 04.12.2009).
Ближайшим аналогом к заявляемому техническому решению являются окрашенные цветные листы, отформованные из цветной асбестоцементной суспензии. Известно, что при окраске изделий по всей толщине применяют цветной портландцемент заводского изготовления или пигмент, который загружают в аппарат одновременно с цементом. Недостатком применения цветного портландцемента заводского изготовления является его высокая стоимость и его использование, преимущественно, для статически формуемых изделий. Кроме этого, изделия изготовленные на цветном цементе заводского изготовления выцветают при тепло-влажностной обработке и имеют склонность к усадке. (Статья «Окрашенные асбестоцементные материалы» [он-лайн], Энциклопедия строительных материалов:
Дата выкладки на сайт 20.10.2010 в соответствии с сайтом http://www.archive.org/index.php [найдено 03.11.2011] Найдено из Интернет<URL http://www.smenc.ru/8-15-86.htm.).
В вышеперечисленных аналогах используется термин «асбестоцементный». В соответствии с рекомендациями Минрегион РФ (письмо №11480-ИП/08 от 06.05.11) далее используется эквивалентный термин «хризотилцементный» взамен термина «асбестоцементный».
Задачей заявленного технического решения является создание цветного хризотилцементного листа для наружного использования с • высокими эксплуатационными свойствами, высокой прочностью и стабильностью цвета.
Поставленная задача решается тем, что лист хризотилцементный цветной, содержит основу из волокнистого хризотила с портландцементом и цветной пигмент, который равномерно распределен по его основе, выполнен многослойным, в качестве цветного пигмента содержит цветной щелочестойкий железоокисный пигмент, в количестве 2,0-12,0 мас.% от содержания портландцемента. Лист хризотилцементный цветной дополнительно содержит белитовый концентрат в количестве 2,0-5,0 мас.% от содержания портландцемента. Профиль листа хризотилцементного цветного может быть выполнен плоским или волновым.
Отличительными признаками заявленного технического решения являются выполнение листа хризотилцементного цветного многослойным и использование в качестве цветного пигмента щелочестойкого железоокисного пигмента, в количестве 2,0-12,0 мас.% от содержания портландцемента. Лист хризотилцементный цветной может дополнительно содержать белитовый концентрат в количестве 2,0-5,0 мас.% от содержания портландцемента. При этом форма профиля листа хризотилцементного цветного может быть плоской или волновой.
Содержание основных компонентов цветного хризотилцементного листа, а именно наполнителя - волокнистого хризотила и связующего - портландцемента соответствует соотношению, традиционно применяемому в отрасли в изделиях аналогичного назначения. Цветной хризотилцементный лист выполнен многослойным. Волокна хризотила ориентированы в плоскости каждого слоя, их поперечная ориентация затруднена из-за его незначительной толщины. В целом в цветном хризотилцементном листе волокна послойно ориентированы в параллельных плоскостях, что увеличивает прочность изделия, особенно к деформациям на изгиб. В качестве цветного пигмента при изготовлении цветного хризотилцементного листа используются водоразводимые щелочестойкие железоокисные пигменты, например, железный сурик, оксид хрома, различных цветов - красного, кирпичного, коричневого, бордового, оранжевого, зеленого и др. При этом цвет листов может изменяться в широком диапазоне. В процессе перемешивания формовочной массы щелочестойкий железоокисный пигмент равномерно адсорбируется на частицах портландцемента за счет чего хризотилцементный лист приобретает равномерную окраску по всему своему объему. Равномерность распределения пигмента в хризотилцементном листе исключает его коробление, вспучивание и расслаивание. Введение окислов железа улучшает эксплуатационные характеристики цветного хризотилцементного листа, а именно, увеличивается прочность на изгиб. При добавлении щелочестойкого железоокисного пигмента в количестве от 2,0 до 12,0 мас.% от содержания связующего - портландцемента хризотилцементный лист имеет насыщенный цвет, высокую плотность и прочность на изгиб. При содержании щелочестойкого железоокисного пигмента в количестве менее 2,0 мас.% от содержания связующего - портландцемента невозможно получить насыщенный цвет хризотилцементного листа. При содержании щелочестойкого железоокисного пигмента в количестве более 12,0 мас.% от содержания связующего - портландцемента ухудшаются прочностные характеристики цветных хризотилцементных листов, такие как прочность на изгиб и плотность. При изготовлении листов с использованием светлых цветов для осветления серого цвета портландцемента вводится белитовый концентрат в количестве 2,0-5,0 мас.% от количества содержания связующего - портландцемента. Экспериментально установлено, что введение белитового концентрата в указанном количестве увеличивает прочность цветных хризотилцементных листов, снижается трещино- и высолообразование. Щелочестойкий железоокисный пигмент и белитовый концентрат, за счет повышенного водопоглощения и попутного связывания кальциевых минералов, уменьшают высолообразование в процессе эксплуатации цветных хризотилцементных листов и сохраняя декоративный эффект в течение длительного времени. Форма профиля цветного хризотилцементного листа может быть разной, например плоской или волновой. Полученные цветные хризотилцементные листы имеют высокие показатели долговечности в процессе их эксплуатации, гарантийный срок эксплуатации при наружном использовании составляет 30-40 лет.
Изготовление цветного хризотилцементного листа осуществляется на листоформовочных машинах и включает этапы подготовки формовочной массы и формования слоев листа. Подготовка формовочной массы включает приготовление хризотилцементной суспензии заключающейся в смешивании наполнителя -волокнистого хризотила, например, 5 группы с водой в смесителе. В полученную водную хризотилцементную суспензию подается связующее - портландцемент серый марок М400ДО, М500ДО. Одновременно с подачей связующего в смеситель вводят требуемый цветной щелочестойкий железоокисный пигмент. Цветной пигмент подается в количестве 2,0-12,0 мас.% от содержания связующего. Для получения светлых оттенков листа одновременно с подачей пигмента вводится 2,0-5,0 мас.% белитового концентрата от содержания связующего. Компоненты перемешиваются в смесителе до равномерного их распределения в формовочной массе, в т.ч. цветного пигмента. Получают массу для формования цветных хризотилцементных листов, которая осаждается тонким слоем на сетчатых цилиндрах и затем подается на форматный барабан. Формование листа осуществляется на форматном барабане путем навивания на него тонкими концентрическими слоями обезвоженной хризотилцементной массы. При этом количество слоев составляет от 6 до 8, а толщина слоя находится в пределах от 0,7 до 1,0 мм. Накатную массу разрезают на плоские листы. При необходимости листы волнируют. Далее сформованный лист проходит стадию предварительного термо-влажностного отверждения в конвейере в среде увлажненного горячего воздуха. После конвейера предварительного твердения цветные листы направляются для отверждения связующего в условиях окружающей среды.
Примеры.
Хризотилцементный лист волнового профиля, выполненный семислойным, содержит наполнитель - волокнистый хризотил 5 группы и связующеее - портландцемент серый М400ДО в соотношении 13 мас.% и 87 мас.%, коричневый щелочестойкий железоокисный пигмент марки ПК-2 в количестве 2,0 мас.% от содержания портландцемента, при этом лист имеет равномерную коричневую окраску.
Хризотилцементный лист волнового профиля, выполненный семислойным содержит наполнитель - волокнистый хризотил 5 группы и связующеее - портландцемент серый М400ДО в соотношении 13 мас.% и 87 мас.%, белитовый концентрат в количестве 2,0 мас.% от содержания связующего, пигмент железоокисный щелочестойкий красного цвета в количестве 2,0 мас.% от содержания портландцемента, при этом лист имеет равномерную красную окраску.
Хризотилцементный лист плоского профиля, выполненный восьмислойным содержит наполнитель - волокнистый хризотил 5 группы и связующеее - портландцемент серый М500ДО в соотношении 15 мас.% и 85 мас.%, пигмент железоокисный щелочестойкий красного цвета в количестве 12,0 мас.% от содержания портландцемента, при этом лист имеет равномерную красную окраску.
Полученные листы хризотилцементные цветные имеют высокие показатели надежности и долговечности, гарантийный срок их эксплуатации 30-40 лет с сохранением цвета в течение всего срока эксплуатации.